(57)【要約】  磁気特性及び可撓性に優れたシート状積層体が提供される。シート状積層体１０は、Ｆｅ系合金を含む金属箔１２と、金属箔１２に積層された樹脂層１１と、を備え、金属箔１２は、結晶粒径が１０ｎｍ以下であるＦｅ系合金の結晶を含み、樹脂層１１は、樹脂組成物及び金属元素含有粉を含み、樹脂層１１における金属元素含有粉の含有量は、６４体積％よりも大きく９３体積％未満である。
2019106816.tif 000002
【特許請求の範囲】
【請求項１】
Ｆｅ系合金を含む金属箔と、
前記金属箔に積層された樹脂層と、
を備え、
前記金属箔は、結晶粒径が１０ｎｍ以下である前記Ｆｅ系合金の結晶を含み、
前記樹脂層は、樹脂組成物及び金属元素含有粉を含み、
前記樹脂層における前記金属元素含有粉の含有量は、６４体積％よりも大きく９３体積％未満である、
シート状積層体。
【請求項２】
前記Ｆｅ系合金は、Ｆｅ及びＮｂを含有する、
請求項１に記載のシート状積層体。
【請求項３】
前記Ｆｅ系合金は、Ｆｅ、Ｎｂ、Ｃｕ、Ｓｉ及びＢを含有する、
請求項１又は２に記載のシート状積層体。
【請求項４】
前記金属元素含有粉は、Ｆｅ系合金を含有する、
請求項１〜３のいずれか一項に記載のシート状積層体。
【請求項５】
前記金属元素含有粉に含有される前記Ｆｅ系合金は、Ｆｅ、Ｎｂ、Ｃｕ、Ｓｉ及びＢを含有する、
請求項４に記載のシート状積層体。
【請求項６】
前記金属元素含有粉は、粒子径が１０ｎｍ以下である金属元素含有粒子を含む、
請求項４又は５に記載のシート状積層体。
【請求項７】
前記樹脂組成物は、エポキシ樹脂を含有する、
請求項１〜６のいずれか一項に記載のシート状積層体。
【請求項８】
前記樹脂組成物は、フェノール樹脂を含有する、
請求項１〜７のいずれか一項に記載のシート状積層体。
【請求項９】
前記樹脂組成物は、アクリル樹脂を含有する、
請求項１〜８のいずれか一項に記載のシート状積層体。
【請求項１０】
前記樹脂層は、前記樹脂組成物の半硬化物を含む、
請求項１〜９のいずれか一項に記載のシート状積層体。
【請求項１１】
請求項１〜１０のいずれか一項に記載のシート状積層体と、
前記シート状積層体が重ねられた基材と、
を備え、
前記樹脂層が前記基材に接している、
積層物。
【請求項１２】
前記樹脂層は、前記樹脂組成物の半硬化物、及び前記樹脂組成物の硬化物のうち少なくともいずれか一方を含む、
請求項１１に記載の積層物。
【発明の詳細な説明】
【技術分野】
【０００１】
本発明は、シート状積層体及び積層物に関する。
【背景技術】
【０００２】
金属粉末及び樹脂組成物の混合物は、例えば、インダクタ又はボンド磁石等の工業製品の原材料として利用される（下記特許文献１及び２参照）。また、接着剤が塗布された金属箔（例えば、アルミニウム箔又は銅箔）は、電磁波シールドとして市販されている。
【先行技術文献】
【特許文献】
【０００３】
【特許文献１】特開２００４−３１７８６号公報
【特許文献２】特開平８−２７３９１６号公報
【発明の概要】
【発明が解決しようとする課題】
【０００４】
Ｆｅ系合金等の軟磁性体から構成される金属箔は、電子機器の内外で発生した電磁波を遮蔽する電磁波シールドとして用いられる。そして、金属箔の結晶粒径が微細化されることにより、アモルファス（非晶質）の金属箔に比べて高い飽和磁束密度と高い比透磁率を両立させることが可能になる。このような金属箔を用いた工業製品の製造過程では、例えば、成形、切削、積層、移動及び搬送等のような金属箔の加工及びハンドリングが必要であるため、シートの可撓性が要求される。また金属箔自体を電磁波シールド等の工業製品として用いる場合であっても、破損防止のためにシートの可撓性が要求される。【０００５】
しかし、結晶粒径が微細化された金属箔は脆く、十分な可撓性を有しないため、加工及びハンドリングに伴って破損し易かった。そこで本発明者らは、従来の常識に反して、電磁波シールド等に用いられる金属箔に樹脂層を積層することにより、金属箔の可撓性が補強されたシート状積層体を作製することに成功した。しかし、本発明者らは、樹脂層自体の比透磁率は金属箔に比べて低いため、樹脂層を備えるシート状積層体全体の磁気特性は金属箔単独の磁気特性に劣る、という問題を見出した。【０００６】
本発明は、磁気特性及び可撓性に優れたシート状積層体、及び当該シート状積層体を備える積層物を提供することを目的とする。
【課題を解決するための手段】
【０００７】
本発明の一側面に係るシート状積層体は、Ｆｅ系合金を含む金属箔と、金属箔に積層された樹脂層と、を備え、金属箔は、結晶粒径が１０ｎｍ以下であるＦｅ系合金の結晶を含み、樹脂層は、樹脂組成物及び金属元素含有粉を含み、樹脂層における金属元素含有粉の含有量は、６４体積％よりも大きく９３体積％未満である。【０００８】
本発明の一側面において、Ｆｅ系合金は、Ｆｅ及びＮｂを含有してよい。【０００９】
本発明の一側面において、Ｆｅ系合金は、Ｆｅ、Ｎｂ、Ｃｕ、Ｓｉ及びＢを含有してよい。【００１０】
本発明の一側面において、金属元素含有粉は、Ｆｅ系合金を含有してよい。【００１１】
本発明の一側面において、金属元素含有粉に含有されるＦｅ系合金は、Ｆｅ、Ｎｂ、Ｃｕ、Ｓｉ及びＢを含有してよい。【００１２】
本発明の一側面において、金属元素含有粉は、粒子径が１０ｎｍ以下である金属元素含有粒子を含んでよい。【００１３】
本発明の一側面において、樹脂組成物は、エポキシ樹脂を含有してよい。【００１４】
本発明の一側面において、樹脂組成物は、フェノール樹脂を含有してよい。【００１５】
本発明の一側面において、樹脂組成物は、アクリル樹脂を含有してよい。【００１６】
本発明の一側面において、樹脂層は、樹脂組成物の半硬化物を含んでよい。【００１７】
本発明の一側面に係る積層物は、上記のシート状積層体と、シート状積層体が重ねられた基材と、を備え、樹脂層が基材に接している。【００１８】
本発明の一側面に係る積層物において、樹脂層は、樹脂組成物の半硬化物、及び樹脂組成物の硬化物のうち少なくともいずれか一方を含んでもよい。
【発明の効果】
【００１９】
本発明によれば、磁気特性及び可撓性に優れたシート状積層体、及び当該シート状積層体を備える積層物が提供される。
【図面の簡単な説明】
【００２０】
【図１】図１中の（ａ）は、本発明の一実施形態に係るシート状積層体の積層方向に平行な断面の模式図であり、図１中の（ｂ）は、本発明の一実施形態に係る積層物の積層方向に平行な断面の模式図であり、図１中の（ｃ）は、本発明の一実施形態に係る積層物の積層方向に平行な断面の模式図である。
【発明を実施するための形態】
【００２１】
以下、場合により図面を参照して、本発明の好適な実施形態について説明する。ただし、本発明は下記実施形態に何ら限定されるものではない。
【００２２】
図１中の（ａ）に示されるように、本実施形態に係るシート状積層体１０は、金属箔１２と、金属箔１２に積層された樹脂層１１、とを備える。樹脂層１１が金属箔１２に積層されることにより、金属箔１２の可撓性が補強される。換言すれば、元々脆い金属箔１２の機械的強度が樹脂層１１によって補強される。その結果、シート状積層体１０は、金属箔１２単独に比べて優れた可撓性を有することができる。シート状積層体１０が他の部材（例えば後述の基材）に積層される際に、樹脂層１１は接着剤として機能する。樹脂層１１は、金属箔１２の表面の少なくとも一部又は全体を覆っていてよい。樹脂層１１は、金属箔１２の表面に直接積層されていてよい。金属箔１２の厚みは、特に限定されないが、例えば、好ましくは１００μｍ以下、より好ましくは５０μｍ以下、さらに好ましくは２０μｍ以下であってよい。金属箔１２の厚みは、２μｍ以上であってよい。樹脂層１１の厚みは、特に限定されないが、例えば、２０μｍ以上５００μｍ以下であってよい。金属箔１２の寸法は、シート状積層体１０の用途によって変更されてよく、特に限定されない。例えば、シート状積層体１０が四角形である場合、シート状積層体１０の縦幅は１０ｍｍ以上５００ｍｍ以下であってよく、シート状積層体１０の横幅は１０ｍｍ以上５００ｍｍ以下であってよい。シート状積層体１０全体の形状は、シート状積層体１０の用途によって変更されてよく、特に限定されない。シート状積層体１０の形状は、例えば、多角形、円形、又は楕円形であってよい。シート状積層体１０の各辺は、例えば、直線状又は曲線状であってよい。
【００２３】
金属箔１２は、Ｆｅ系合金（つまりＦｅを含有する合金）を含む。金属箔１２は、Ｆｅ系合金のみからなっていてよい。金属箔１２は、一種又は複数種のＦｅ系合金を含んでよい。Ｆｅ系合金は、軟磁性体又は硬磁性体であってよい。金属箔１２は、金属箔１２の比透磁率を過度に低下させない限度において、Ｆｅ系合金に加えて他の成分（例えば、金属又は合金）を含んでよい。Ｆｅ系合金は、例えば、Ｆｅ‐Ｃｒ系合金、Ｆｅ‐Ｎｉ‐Ｃｒ系合金、Ｆｅ‐Ｓｉ系合金、Ｆｅ‐Ｓｉ‐Ａｌ系合金、Ｆｅ‐Ｎｉ系合金、Ｆｅ‐Ｃｕ‐Ｎｉ系合金、Ｆｅ‐Ｃｏ系合金、Ｆｅ‐Ｃｒ‐Ｓｉ系合金、及びＮｄ‐Ｆｅ‐Ｂ系合金からなる群より選ばれる少なくとも一種を含んでよい。
【００２４】
Ｆｅ系合金は、Ｆｅ及びＮｂを含有してよい。Ｆｅ系合金は、Ｆｅ、Ｎｂ、Ｃｕ、Ｓｉ及びＢを含有してよい。Ｆｅ及びＮｂを含有するＦｅ系合金、又はＦｅ、Ｎｂ、Ｃｕ、Ｓｉ及びＢを含有するＦｅ系合金では、高い飽和磁束密度と高い比透磁率が両立し易い。
【００２５】
Ｆｅ系合金は、例えば、下記化学式（１）で表されてよい。下記化学式（１）で表されるＦｅ系合金では、高い飽和磁束密度と高い比透磁率が両立し易い。
（Ｆｅ１−ａＭａ）１００−ｘ−ｙ−ｚ−α−β−γＣｕｘＳｉｙＢｚＭ’αＭ’’βＸγ      （１）
化学式（１）中、Ｍは、Ｃｏ及びＮｉのうち一方又は両方である。Ｍ’は、Ｎｂ、Ｍｏ、Ｔａ、Ｔｉ、Ｚｒ、Ｈｆ、Ｖ、Ｃｒ、Ｍｎ及びＷからなる群より選ばれる少なくとも一種である。Ｍ’’は、Ａｌ、白金族元素、Ｓｃ、希土類元素、Ａｕ、Ｚｎ、Ｓｎ及びＲｅからなる群より選ばれる少なくとも一種である。Ｘは、Ｃ、Ｇｅ、Ｐ、Ｇａ、Ｓｂ、Ｉｎ、Ｂｅ及びＡｓからなる群より選ばれる少なくとも一種である。ａ、ｘ、ｙ、ｚ、α、β及びγは、それぞれ０≦ａ≦０．５、０．１≦ｘ≦３、０≦ｙ≦３０、０≦ｚ≦２５、５≦ｙ＋ｚ≦３０、０≦α≦２０、０≦β≦２０及び０≦γ≦２０を満足する。
【００２６】
金属箔１２は、結晶粒径が１０ｎｍ以下であるＦｅ系合金の結晶を含む。金属箔１２に含まれるＦｅ系合金の結晶粒径が１０ｎｍ以下であることにより、金属箔１２及びシート状積層体１０の全体が、従来のＦｅ系合金からなる金属箔に比べて、優れた磁気特性（例えば軟磁気特性）を有することができる。例えば、金属箔１２に含まれるＦｅ系合金の結晶粒径が１０ｎｍ以下であることにより、従来のアモルファスなＦｅ系合金からなる金属箔に比べて、高い飽和磁束密度と高い比透磁率と両立させることが可能になる。金属箔１２に含まれるＦｅ系合金の結晶の結晶粒径（例えば結晶粒径の平均値）は、５ｎｍ以上１０ｎｍ以下であってよい。金属箔１２に含まれるＦｅ系合金の結晶粒径の測定手段は、特に限定されないが、例えば、走査型電子顕微鏡（ＳＥＭ）、又は透過型電子顕微鏡（ＴＥＭ）であってよい。粉末Ｘ線回折法に基づくシェラー（Ｓｃｈｅｒｒｅｒ）の式を用いて、金属箔１２に含まれるＦｅ系合金の結晶粒径が特定されてもよい。
【００２７】
結晶粒径が１０ｎｍ以下であるＦｅ系合金の結晶を含む金属箔１２は、例えば、以下の方法によって製造することができる。原料として、目的とする金属箔１２と同じ組成を有するＦｅ系合金の素材を作製する。例えば、Ｆｅ系合金の素材は、Ｆｅを主成分として含み、さらにＳｉ、Ｂ、Ｃｕ及びＮｂを添加元素として含む合金であってよい。Ｆｅ系合金の素材を高温で加熱することにより、合金の融液を得る。融液を約１００万℃／秒程度で急冷及び固化することにより、アモルファス（非晶質）のＦｅ系合金からなる薄帯を得る。この薄帯を、Ｆｅ系合金の結晶化温度以上の温度で熱処理する。以上の方法により、Ｆｅ系合金の結晶粒径が微細化され、結晶粒径が１０ｎｍ以下であるＦｅ系合金の結晶を含む金属箔１２が得られる。
【００２８】
Ｆｅ系合金の市販品としては、例えば、日立金属株式会社製のナノ結晶軟磁性材料である「ファインメット」（登録商標）が好適である。ファインメットは、例えば、Ｆｅ、Ｎｂ、Ｃｕ、Ｓｉ及びＢを含有し、結晶粒径が１０ｎｍ以下である結晶を含む。
【００２９】
樹脂層１１は、樹脂組成物及び金属元素含有粉を含む。樹脂層１１は、樹脂組成物及び金属元素含有粉からなっていてよい。金属元素含有粉を含む樹脂層１１は、金属元素含有粉に由来する磁気特性を有することができる。樹脂層１１における金属元素含有粉の含有量は、６４体積％よりも大きく９３体積％未満である。樹脂層１１における金属元素含有粉の含有量が６４体積％よりも大きく９３体積％未満であることにより、樹脂層１１の磁気特性（例えば、比透磁率）と、樹脂層１１の可撓性が両立する。その結果、シート状積層体１０の優れた磁気特性と優れた可撓性が両立する。樹脂層１１における金属元素含有粉の含有量が６４体積％以下である場合、金属元素含有粉に由来する樹脂層１１の磁気特性（例えば、比透磁率）が損なわれ、シート状積層体１０全体としての磁気特性も損なわれる。樹脂層１１における金属元素含有粉の含有量が９３体積％以上である場合、樹脂組成物に由来する樹脂層１１の可撓性が損なわれ、シート状積層体１０全体としての可撓性も損なわれる。シート状積層体１０の磁気特性及び可撓性を両立させる観点において、樹脂層１１における金属元素含有粉の含有量は、好ましくは６５体積％以上９０体積％以下、より好ましくは７０体積％以上８５体積％以下であってよい。樹脂層１１における樹脂組成物の含有量は、１７体積％以上３６体積％以下、好ましくは１６体積％以上３２体積％以下、より好ましくは１５体積％以上３０体積％以下であってよい。
【００３０】
シート状積層体１０の磁気特性及び可撓性を両立させ易い観点において、樹脂層１１における金属元素含有粉の含有量は、好ましくは９３質量％よりも大きく９９質量％未満、より好ましくは９５質量％以上９８質量％以下であってよい。同様の理由から、樹脂層１１における樹脂組成物の含有量は、好ましくは１質量％以上７質量％以下、より好ましくは２質量％以上５質量％以下であってよい。
【００３１】
樹脂層１１に含まれる金属元素含有粉は、例えば、金属単体、合金及び金属化合物からなる群より選ばれる少なくとも一種を含有してよい。金属元素含有粉は、例えば、金属単体、合金及び金属化合物からなる群より選ばれる少なくとも一種からなっていてよい。合金は、固溶体、共晶及び金属間化合物からなる群より選ばれる少なくとも一種を含んでよい。合金とは、例えば、ステンレス鋼（Ｆｅ‐Ｃｒ系合金、Ｆｅ‐Ｎｉ‐Ｃｒ系合金等）であってよい。金属化合物とは、例えば、フェライト等の酸化物であってよい。金属元素含有粉は、一種の金属元素又は複数種の金属元素を含んでよい。金属元素含有粉に含まれる金属元素は、例えば、卑金属元素、貴金属元素、遷移金属元素、又は希土類元素であってよい。コンパウンド粉は、一種の金属元素含有粉を含んでよく、複数種の金属元素含有粒粉を含んでもよい。
【００３２】
金属元素含有粉に含まれる金属元素は、例えば、鉄（Ｆｅ）、銅（Ｃｕ）、チタン（Ｔｉ）、マンガン（Ｍｎ）、コバルト（Ｃｏ）、ニッケル（Ｎｉ）、亜鉛（Ｚｎ）、アルミニウム（Ａｌ）、スズ（Ｓｎ）、クロム（Ｃｒ）、バリウム（Ｂａ）、ストロンチウム（Ｓｒ）、鉛（Ｐｂ）、銀（Ａｇ）、プラセオジム（Ｐｒ）、ネオジム（Ｎｄ）、サマリウム（Ｓｍ）及びジスプロシウム（Ｄｙ）からなる群より選ばれる少なくとも一種であってよい。金属元素含有粉は、金属元素以外の元素を含んでもよい。金属元素含有粉は、例えば、酸素（О）、ベリリウム（Ｂｅ）、リン（Ｐ）、ホウ素（Ｂ）、又はケイ素（Ｓｉ）を含んでもよい。金属元素含有粉は、磁性粉であってよい。金属元素含有粉は、軟磁性合金、又は硬磁性合金であってよい。金属元素含有粉は、例えば、Ｆｅ‐Ｓｉ系合金、Ｆｅ‐Ｓｉ‐Ａｌ系合金（センダスト）、Ｆｅ‐Ｎｉ系合金（パーマロイ）、Ｆｅ‐Ｃｕ‐Ｎｉ系合金（パーマロイ）、Ｆｅ‐Ｃｏ系合金（パーメンジュール）、Ｆｅ‐Ｃｒ‐Ｓｉ系合金（電磁ステンレス鋼）、Ｎｄ‐Ｆｅ‐Ｂ系合金（希土類磁石）、Ｓｍ‐Ｃｏ系合金（希土類磁石）、Ｓｍ‐Ｆｅ‐Ｎ系合金（希土類磁石）、Ａｌ‐Ｎｉ‐Ｃｏ系合金（アルニコ磁石）及びフェライトからなる群より選ばれる少なくとも一種からなる磁性粉であってよい。フェライトは、例えば、スピネルフェライト、六方晶フェライト、又はガーネットフェライトであってよい。金属元素含有粉は、Ｃｕ‐Ｓｎ系合金、Ｃｕ‐Ｓｎ‐Ｐ系合金、Ｃｕ−Ｎｉ系合金、又はＣｕ‐Ｂｅ系合金等の銅合金であってもよい。金属元素含有粉は、上記の元素及び組成物のうち一種を含んでよく、上記の元素及び組成物のうち複数種を含んでもよい。
【００３３】
金属元素含有粉は、Ｆｅ単体であってもよい。金属元素含有粉は、Ｆｅ系合金であってもよい。Ｆｅ系合金は、例えば、Ｆｅ‐Ｓｉ‐Ｃｒ系合金、又はＮｄ‐Ｆｅ‐Ｂ系合金であってよい。金属元素含有粉は、アモルファス系鉄粉及びカルボニル鉄粉のうち少なくともいずれかであってもよい。金属元素含有粉がＦｅ単体及びＦｅ系合金のうち少なくともいずれかを含む場合、高い占積率を有し、且つ磁気特性に優れる樹脂層１１を作製し易い。金属元素含有粉は、Ｆｅアモルファス合金であってもよい。Ｆｅアモルファス合金粉の市販品としては、例えば、ＡＷ２‐０８、ＫＵＡＭＥＴ‐６Ｂ２（以上、エプソンアトミックス株式会社製の商品名）、ＤＡＰ  ＭＳ３、ＤＡＰ  ＭＳ７、ＤＡＰ  ＭＳＡ１０、ＤＡＰ  ＰＢ、ＤＡＰ  ＰＣ、ＤＡＰ  ＭＫＶ４９、ＤＡＰ  ４１０Ｌ、ＤＡＰ  ４３０Ｌ、ＤＡＰ  ＨＹＢシリーズ（以上、大同特殊鋼株式会社製の商品名）、ＭＨ４５Ｄ、ＭＨ２８Ｄ、ＭＨ２５Ｄ、及びＭＨ２０Ｄ（以上、神戸製鋼株式会社製の商品名）からなる群より選ばれる少なくとも一種が用いられてよい。
【００３４】
金属元素含有粉に含まれるＦｅ系合金は、好ましくはＦｅ及びＮｂを含有してよく、より好ましくはＦｅ、Ｎｂ、Ｃｕ、Ｓｉ及びＢを含有してよい。金属元素含有粉が、Ｆｅ及びＮｂ、又はＦｅ、Ｎｂ、Ｃｕ、Ｓｉ及びＢを含有するＦｅ系合金含むことにより、樹脂層１１の飽和磁束密度及び比透磁率が向上し易い。その結果、シート状積層体１０の磁気特性も向上し易い。
【００３５】
金属元素含有粉に含まれるＦｅ系合金は、上記化学式（１）で表されてよい。金属元素含有粉が、上記化学式（１）で表されるＦｅ系合金を含有することにより、樹脂層１１の飽和磁束密度及び比透磁率が向上し易く、シート状積層体１０の磁気特性も向上し易い。その結果、シート状積層体１０の磁気特性も向上し易い。
【００３６】
金属元素含有粉の平均粒子径は、例えば、１μｍ以上３００μｍ以下であってよい。金属元素含有粉のメジアン径Ｄ５０は１μｍ以上９０μｍ以下であってよい。金属元素含有粉は、粒子径が１０ｎｍ以下である金属元素含有粒子を含んでよい。金属元素含有粉は、粒子径が５ｎｍ以上１０ｎｍ以下である金属元素含有粒子を含んでよい。金属元素含有粒子の粒子径が小さいほど、より多数の金属元素含有粒子が樹脂層１１中に緻密に充填され易く、樹脂層１１全体の密度が向上し易い。その結果、樹脂層１１の飽和磁束密度及び比透磁率が向上し易く、金属元素含有粉の含有に伴う樹脂層１１の機械的強度及び可撓性の低下が抑制され易い。したがって、シート状積層体１０の磁気特性及び可撓性も向上し易い。金属元素含有粒子の粒子径は、例えば、レーザ回折・散乱式の粒子径分布測定装置を用いて測定されてよい。粒子径が１０ｎｍ以下である金属元素含有粒子は、結晶粒径が１０ｎｍ以下であるＦｅ系合金の結晶を含む上記の金属箔を原料して用いることにより、作製されてよい。例えば、結晶粒径が１０ｎｍ以下であるＦｅ系合金の結晶を含む上記の金属箔を粉砕することにより、粒子径が１０ｎｍ以下である金属元素含有粒子を調製することができる。シート状積層体１０の磁気特性が向上させる観点において、金属元素含有粉を構成する個々の金属元素含有粒子は、結晶粒径が１０ｎｍ以下であるＦｅ系合金の結晶を含んでもよい。
【００３７】
金属元素含有粉に含まれる個々の金属元素含有粒子の形状は、特に限定されない。個々の金属元素含有粒子は、例えば、球状、扁平形状、角柱状又は針状であってよい。樹脂層１１は、平均粒子径が異なる複数種の金属元素含有粒子を含んでよい。金属箔１２の組成は、樹脂層１１に含まれる金属元素含有粉の組成と同じであってよい。金属箔１２の組成は、樹脂層１１に含まれる金属元素含有粉の組成と異なっていてもよい。金属元素含有粉及び樹脂組成物が、樹脂層１１中において分散していてよい。つまり、樹脂層１１において、樹脂組成物及び金属元素含有粉は均一に混ざっていてよい。
【００３８】
樹脂層１１は、未硬化の樹脂組成物を含んでよい。樹脂層１１が未硬化の樹脂組成物を含む場合、シート状積層体１０を用いた工業製品の製造過程の適時において、樹脂層１１中の樹脂組成物の一部を軟化又は液化させ易く、樹脂組成物の流動性が向上し易い。その結果、樹脂層１１を他の部材に密着させ易く、樹脂層１１を他の部材に充填させ易い。樹脂層１１は、樹脂組成物の半硬化物（Ｂステージの樹脂組成物）を含んでもよい。樹脂組成物の半硬化物を含む樹脂層１１は、樹脂組成物が硬化されていない場合に比べて、機械的強度に優れている。樹脂層１１が樹脂組成物の半硬化物を含む場合、シート状積層体１０を用いた工業製品の製造過程の適時において、樹脂層１１を完全に硬化させてよい。樹脂層１１は、未硬化の樹脂組成物と、樹脂組成物の半硬化物と、を含んでもよい。樹脂組成物の半硬化物は、樹脂層１１をケトン系溶媒（メチルエチルケトン等）へ溶解した後に残る固形分残渣のうち金属元素含有粉を除く成分に相当する。
【００３９】
本実施形態に係る積層物は、上記のシート状積層体と、シート状積層体が重ねられた基材と、を備えてよく、樹脂層が基材に接していてよい。樹脂層が基材に密着していてよい。樹脂層の硬化物が基材に接していてよい。例えば、図１中の（ｃ）に示されるように、積層物３０は、第一の金属箔３１及び第二の金属箔３３と、第一の金属箔３１及び第二の金属箔３３に挟まれた樹脂層３２と、樹脂層３２中に埋設された基材３４と、を備える。積層物３０は、一対のシート状積層体１０ａ及び１０ｂと、基材３４と、から作製される。一方のシート状積層体１０ａの樹脂層３２ａと、他方のシート状積層体１０ｂの樹脂層３２ｂを、互いに向かい合わせて、基材３４を一対の樹脂層３２ａ及び３２ｂで挟み込み、樹脂層３２ａ及び３２ｂを互いに密着させる。樹脂層３２ａ及び３２ｂを樹脂組成物の硬化温度よりも低い温度で加熱することにより、樹脂層３２ａ及び３２ｂに含まれる樹脂組成物が軟化又は液化する。その結果、樹脂層３２ａ及び３２ｂ其々の表面が混ざり合って一体化し、基材３４の表面が樹脂層３２で斑なく覆われる。続いて、樹脂層３２を硬化してもよい。基材３４がコイルである場合、例えば、樹脂層３２ａ及び３２ｂがコイルを包み込み、且つコイルの内側に充填される。つまり樹脂層３２ａ及び３２ｂがコイルの磁芯になる。積層物３０が備える樹脂層３２は、樹脂組成物の半硬化物、及び樹脂組成物の硬化物のうち少なくともいずれか一方を含んでよい。つまり、積層物３０が備える樹脂層３２は、完全に硬化していなくてもよく、完全に硬化していてよい。
【００４０】
一対のシート状積層体から積層物が形成する場合、重なり合う一対の樹脂層の組成は互いに同じであってもよく、異なっていてもよい。一方のシート状積層体の金属箔の組成は、他方の金属箔の組成と同じであってよい。一方のシート状積層体の金属箔の組成は、他方の金属箔の組成と異なっていてもよい。
【００４１】
樹脂層１１に含まれる樹脂組成物は、少なくとも樹脂を含有する。樹脂組成物は、樹脂、硬化剤、硬化促進剤及び添加剤を包含し得る成分であって、有機溶媒と金属元素含有粉とを除く残りの成分（不揮発性成分）であってよい。添加剤とは、樹脂組成物のうち、樹脂、硬化剤及び硬化促進剤を除く残部の成分である。添加剤とは、例えば、カップリング剤又は難燃剤等である。樹脂組成物が添加剤としてワックスを含んでいてもよい。樹脂組成物がワックスを含有することにより、樹脂層１１の離型性が向上したり、加熱された樹脂層１１の流動性が向上したりする。ワックスは、例えば、ワックスは、高級脂肪酸等の脂肪酸、及び脂肪酸エステルのうち少なくともいずれか一つであってよい。
【００４２】
樹脂組成物は金属元素含有粒粉の結合剤（バインダー）としての機能を有し、樹脂層１１に機械的強度を付与する。例えば、樹脂層１１中の樹脂組成物が加圧されて部材（例えば基材３４）へ当接される際に、金属元素含有粉の間に充填され、金属元素含有粉を互いに結着する。樹脂層１１中の樹脂組成物を硬化させることにより、樹脂組成物の硬化物が金属元素含有粉同士をより強固に結着して、樹脂層１１、シート状積層体１０及び積層物其々の機械的強度が向上する。
【００４３】
樹脂層１１に含まれる樹脂組成物は、熱硬化性樹脂を含有してよい。熱硬化性樹脂は、例えば、エポキシ樹脂、フェノール樹脂及びポリアミドイミド樹脂からなる群より選ばれる少なくとも一種であってよい。樹脂組成物がエポキシ樹脂及びフェノール樹脂の両方を含む場合、フェノール樹脂はエポキシ樹脂の硬化剤として機能してもよい。樹脂組成物は、熱可塑性樹脂を含んでもよい。熱可塑性樹脂は、例えば、アクリル樹脂、ポリエチレン、ポリプロピレン、ポリスチレン、ポリ塩化ビニル、及びポリエチレンテレフタレートからなる群より選ばれる少なくとも一種であってよい。樹脂組成物は、熱硬化性樹脂及び熱可塑性樹脂の両方を含んでよい。樹脂組成物は、シリコーン樹脂を含んでもよい。
【００４４】
エポキシ樹脂は熱硬化性樹脂の中でも流動性に優れているので、樹脂組成物はエポキシ樹脂を含有することが好ましい。エポキシ樹脂は、例えば、１分子中に２個以上のエポキシ基を有する樹脂であってよい。エポキシ樹脂の中でも、結晶性のエポキシ樹脂が好ましい。結晶性のエポキシ樹脂の分子量は比較的低いにもかかわらず、結晶性のエポキシ樹脂は比較的高い融点を有し、且つ流動性に優れる。
【００４５】
エポキシ樹脂は、例えば、スチルベン型エポキシ樹脂、ジフェニルメタン型エポキシ樹脂、硫黄原子含有型エポキシ樹脂、ノボラック型エポキシ樹脂、ジシクロペンタジエン型エポキシ樹脂、サリチルアルデヒド型エポキシ樹脂、ナフトール類とフェノール類との共重合型エポキシ樹脂、アラルキル型フェノール樹脂のエポキシ化物、ビスフェノール型エポキシ樹脂、アルコール類のグリシジルエーテル型エポキシ樹脂、パラキシリレン及び／又はメタキシリレン変性フェノール樹脂のグリシジルエーテル型エポキシ樹脂、テルペン変性フェノール樹脂のグリシジルエーテル型エポキシ樹脂、シクロペンタジエン型エポキシ樹脂、多環芳香環変性フェノール樹脂のグリシジルエーテル型エポキシ樹脂、ナフタレン環含有フェノール樹脂のグリシジルエーテル型エポキシ樹脂、グリシジルエステル型エポキシ樹脂、グリシジル型又はメチルグリシジル型のエポキシ樹脂、脂環型エポキシ樹脂、ハロゲン化フェノールノボラック型エポキシ樹脂、ハイドロキノン型エポキシ樹脂、トリメチロールプロパン型エポキシ樹脂、及びオレフィン結合を過酢酸等の過酸で酸化して得られる線状脂肪族エポキシ樹脂からなる群より選ばれる少なくとも一種であってよい。
【００４６】
流動性に優れている観点において、エポキシ樹脂は、ビフェニル型エポキシ樹脂、オルソクレゾールノボラック型エポキシ樹脂、フェノールノボラック型エポキシ樹脂、サリチルアルデヒドノボラック型エポキシ樹脂、及びナフトールノボラック型エポキシ樹脂からなる群より選ばれる少なくとも一種であってよい。
【００４７】
エポキシ樹脂は、結晶性のエポキシ樹脂であってよい。結晶性のエポキシ樹脂の分子量は比較的低いにもかかわらず、結晶性のエポキシ樹脂は比較的高い融点を有し、且つ流動性に優れる。結晶性のエポキシ樹脂（結晶性の高いエポキシ樹脂）は、例えば、ハイドロキノン型エポキシ樹脂、ビスフェノール型エポキシ樹脂、チオエーテル型エポキシ樹脂、及びビフェニル型エポキシ樹脂からなる群より選ばれる少なくとも一種であってよい。結晶性のエポキシ樹脂の市販品は、例えば、エピクロン８６０、エピクロン１０５０、エピクロン１０５５、エピクロン２０５０、エピクロン３０５０、エピクロン４０５０、エピクロン７０５０、エピクロンＨＭ−０９１、エピクロンＨＭ−１０１、エピクロンＮ−７３０Ａ、エピクロンＮ−７４０、エピクロンＮ−７７０、エピクロンＮ−７７５、エピクロンＮ−８６５、エピクロンＨＰ−４０３２Ｄ、エピクロンＨＰ−７２００Ｌ、エピクロンＨＰ−７２００、エピクロンＨＰ−７２００Ｈ、エピクロンＨＰ−７２００ＨＨ、エピクロンＨＰ−７２００ＨＨＨ、エピクロンＨＰ−４７００、エピクロンＨＰ−４７１０、エピクロンＨＰ−４７７０、エピクロンＨＰ−５０００、エピクロンＨＰ−６０００、及びＮ５００Ｐ−２（以上、ＤＩＣ株式会社製の商品名）、ＮＣ−３０００、ＮＣ−３０００−Ｌ、ＮＣ−３０００−Ｈ、ＮＣ−３１００、ＣＥＲ−３０００−Ｌ、ＮＣ−２０００−Ｌ、ＸＤ−１０００、ＮＣ−７０００−Ｌ、ＮＣ−７３００−Ｌ、ＥＰＰＮ−５０１Ｈ、ＥＰＰＮ−５０１ＨＹ、ＥＰＰＮ−５０２Ｈ、ＥＯＣＮ−１０２０、ＥＯＣＮ−１０２Ｓ、ＥＯＣＮ−１０３Ｓ、ＥＯＣＮ−１０４Ｓ、ＣＥＲ−１０２０、ＥＰＰＮ−２０１、ＢＲＥＮ−Ｓ、ＢＲＥＮ−１０Ｓ（以上、日本化薬株式会社製の商品名）、ＹＸ−４０００、ＹＸ−４０００Ｈ、ＹＬ４１２１Ｈ、及びＹＸ−８８００（以上、三菱ケミカル株式会社製の商品名）からなる群より選ばれる少なくとも一種であってよい。
【００４８】
樹脂組成物は、上記のうち一種のエポキシ樹脂を含有してよい。樹脂組成物は、上記のうち複数種のエポキシ樹脂を含有してもよい。
【００４９】
硬化剤は、低温から室温の範囲でエポキシ樹脂を硬化させる硬化剤と、加熱に伴ってエポキシ樹脂を硬化させる加熱硬化型硬化剤と、に分類される。低温から室温の範囲でエポキシ樹脂を硬化させる硬化剤は、例えば、脂肪族ポリアミン、ポリアミノアミド、及びポリメルカプタン等である。加熱硬化型硬化剤は、例えば、芳香族ポリアミン、酸無水物、フェノールノボラック樹脂、及びジシアンジアミド（ＤＩＣＹ）等である。
【００５０】
低温から室温の範囲でエポキシ樹脂を硬化させる硬化剤を用いた場合、エポキシ樹脂の硬化物のガラス転移点は低く、エポキシ樹脂の硬化物は軟らかい傾向がある。その結果、樹脂層１１も軟らかくなり易い。一方、樹脂層１１の耐熱性を向上させる観点から、硬化剤は、好ましくは加熱硬化型の硬化剤、より好ましくはフェノール樹脂、さらに好ましくはフェノールノボラック樹脂であってよい。特に硬化剤としてフェノールノボラック樹脂を用いることで、ガラス転移点が高いエポキシ樹脂の硬化物が得られ易い。その結果、成形体の耐熱性及び機械強度が向上し易い。
【００５１】
フェノール樹脂は、例えば、アラルキル型フェノール樹脂、ジシクロペンタジエン型フェノール樹脂、サリチルアルデヒド型フェノール樹脂、ノボラック型フェノール樹脂、ベンズアルデヒド型フェノールとアラルキル型フェノールとの共重合型フェノール樹脂、パラキシリレン及び／又はメタキシリレン変性フェノール樹脂、メラミン変性フェノール樹脂、テルペン変性フェノール樹脂、ジシクロペンタジエン型ナフトール樹脂、シクロペンタジエン変性フェノール樹脂、多環芳香環変性フェノール樹脂、ビフェニル型フェノール樹脂、及びトリフェニルメタン型フェノール樹脂からなる群より選ばれる少なくとも一種であってよい。フェノール樹脂は、上記のうちの２種以上から構成される共重合体であってもよい。フェノール樹脂の市販品としては、例えば、荒川化学工業株式会社製のタマノル７５８、又は日立化成株式会社製のＨＰ−８５０Ｎ等を用いてもよい。
【００５２】
フェノールノボラック樹脂は、例えば、フェノール類及び／又はナフトール類と、アルデヒド類と、を酸性触媒下で縮合又は共縮合させて得られる樹脂であってよい。フェノールノボラック樹脂を構成するフェノール類は、例えば、フェノール、クレゾール、キシレノール、レゾルシン、カテコール、ビスフェノールＡ、ビスフェノールＦ、フェニルフェノール及びアミノフェノールからなる群より選ばれる少なくとも一種であってよい。フェノールノボラック樹脂を構成するナフトール類は、例えば、α‐ナフトール、β‐ナフトール及びジヒドロキシナフタレンからなる群より選ばれる少なくとも一種であってよい。フェノールノボラック樹脂を構成するアルデヒド類は、例えば、ホルムアルデヒド、アセトアルデヒド、プロピオンアルデヒド、ベンズアルデヒド及びサリチルアルデヒドからなる群より選ばれる少なくとも一種であってよい。
【００５３】
硬化剤は、例えば、１分子中に２個のフェノール性水酸基を有する化合物であってもよい。１分子中に２個のフェノール性水酸基を有する化合物は、例えば、レゾルシン、カテコール、ビスフェノールＡ、ビスフェノールＦ、及び置換又は非置換のビフェノールからなる群より選ばれる少なくとも一種であってよい。
【００５４】
樹脂組成物は、上記のうち一種のフェノール樹脂を含有してよい。樹脂組成物は、上記のうち複数種のフェノール樹脂を備えてもよい。樹脂組成物は、上記のうち一種の硬化剤を含有してよい。樹脂組成物は、上記のうち複数種の硬化剤を含有してもよい。
【００５５】
エポキシ樹脂中のエポキシ基と反応する硬化剤中の活性基（フェノール性ＯＨ基）の比率は、エポキシ樹脂中のエポキシ基１当量に対して、好ましくは０．５〜１．５当量、より好ましくは０．９〜１．４当量、さらに好ましくは１．０〜１．２当量であってよい。硬化剤中の活性基の比率が０．５当量未満である場合、硬化後のエポキシ樹脂の単位重量当たりのＯＨ量が少なくなり、樹脂組成物（エポキシ樹脂）の硬化速度が低下する。また硬化剤中の活性基の比率が０．５当量未満である場合、得られる硬化物のガラス転移温度が低くなったり、硬化物の充分な弾性率が得られなかったりする。一方、硬化剤中の活性基の比率が１．５当量を超える場合、樹脂層１１の硬化後の機械的強度が低下する傾向がある。ただし、硬化剤中の活性基の比率が上記範囲外である場合であっても、本発明に係る効果は得られる。
【００５６】
樹脂組成物はアクリル樹脂を含有することが好ましい。アクリル樹脂の分子量はエポキシ樹脂よりも分子量が大きいため、アクリル樹脂はエポキシ樹脂に比べて高い粘性を有する。したがって、樹脂組成物がアクリル樹脂を含有することにより、樹脂組成物を含む樹脂層１１の可撓性（柔軟性）が向上し易く、シート状積層体１０の可撓性も向上し易い。アクリル樹脂は、アクリル酸由来の構造単位（アクリルモノマー）及びメタクリル酸由来の構造単位（メタクリルモノマー）のうち少なくともいずれかを有する重合体又は共重合体である。アクリル樹脂は、例えば、ラジカル重合又はリビング重合によって形成されてよい。シートの可撓性を向上させる観点から、アクリル樹脂のポリスチレン換算の重量平均分子量は、好ましくは５０万以上１５０万以下、より好ましくは６０万以上１００万以下であってよい。アクリルモノマーは、例えば、アクリロニトリル、エチルアクリレート、及びブチルアクリリレートからなる群より選ばれる少なくとも一種であってよい。メタクリルモノマーは、例えば、グリシジルメタクリレートであってよい。アクリル樹脂がグリシジル基を有していてよい。樹脂組成物は上記のうち一種のアクリル樹脂を備えてよく、樹脂組成物は上記のうち複数種のアクリル樹脂を備えてもよい。
【００５７】
樹脂組成物がエポキシ樹脂及びアクリル樹脂を含有する場合、樹脂層１１（又は樹脂組成物）に含まれるエポキシ樹脂の質量は、樹脂層１１（又は樹脂組成物）に含まれるエポキシ樹脂及びアクリル樹脂の質量の合計１００質量部に対して、３０〜９０質量部であってよい。樹脂層１１（又は樹脂組成物）に含まれるアクリル樹脂の質量は、樹脂層１１（又は樹脂組成物）に含まれるエポキシ樹脂及びアクリル樹脂の質量の合計１００質量部に対して、１０〜７０質量部であってよい。
【００５８】
硬化促進剤は、例えば、エポキシ樹脂と反応してエポキシ樹脂の硬化を促進させる組成物であれば限定されない。樹脂組成物は、一種の硬化促進剤を備えてよい。樹脂組成物は、複数種の硬化促進剤を備えてもよい。樹脂組成物が硬化促進剤を含有することにより、樹脂層１１の成形性及び離型性が向上し易い。また樹脂組成物は硬化促進剤を含有することにより、シート状積層体１０を用いて製造された積層物（例えば、電子部品）の機械的強度が向上したり、高温・高湿な環境下における樹脂層１１の保存安定性が向上したりする。硬化促進剤は、例えば、アルキル基置換イミダゾール、又はベンゾイミダゾール等のイミダゾール類であってよい。イミダゾール系硬化促進剤の市販品としては、例えば、２ＭＺ−Ｈ、Ｃ１１Ｚ、Ｃ１７Ｚ、１，２ＤＭＺ、２Ｅ４ＭＺ、２ＰＺ-ＰＷ、２Ｐ４ＭＺ、１Ｂ２ＭＺ、１Ｂ２ＰＺ、２ＭＺ−ＣＮ、Ｃ１１Ｚ−ＣＮ、２Ｅ４ＭＺ−ＣＮ、２ＰＺ−ＣＮ、Ｃ１１Ｚ−ＣＮＳ、２Ｐ４ＭＨＺ、ＴＰＺ、及びＳＦＺ（以上、四国化成工業株式会社製の商品名）からなる群より選ばれる少なくとも一種を用いてよい。これらの中でも長鎖アルキル基を有する硬化剤が好ましく、例えば、Ｃ１１Ｚ−ＣＮ（１−シアノエチル−２−ウンデシルイミダゾール）が好ましい。
【００５９】
硬化促進剤の配合量は、硬化促進効果が得られる量であればよく、特に限定されない。ただし、樹脂組成物の吸湿時の硬化性及び流動性を改善する観点からは、硬化促進剤の配合量は、１００質量部のエポキシ樹脂に対して、好ましくは０．１〜３０質量部、より好ましくは１〜１５質量部であってよい。硬化促進剤の含有量は、エポキシ樹脂及び硬化剤（例えばフェノール樹脂）の質量の合計に対して０．００１質量部以上５質量部以下であることが好ましい。硬化促進剤の配合量が０．１質量部未満である場合、十分な硬化促進効果が得られ難い。硬化促進剤の配合量が３０質量部を超える場合、樹脂層１１の保存安定性が低下し易い。ただし、硬化促進剤の配合量及び含有量が上記範囲外である場合であっても、本発明に係る効果は得られる。
【００６０】
カップリング剤は、樹脂組成物と金属元素含有粉との密着性を向上させ、樹脂層１１及びシート状積層体１０其々の可撓性及び機械的強度を向上させる。カップリング剤は、例えば、シラン系化合物（シランカップリング剤）、チタン系化合物、アルミニウム化合物（アルミニウムキレート類）、及びアルミニウム／ジルコニウム系化合物からなる群より選ばれる少なくとも一種であってよい。シランカップリング剤は、例えば、エポキシシラン、メルカプトシラン、アミノシラン、アルキルシラン、ウレイドシラン、酸無水物系シラン及びビニルシランからなる群より選ばれる少なくとも一種であってよい。特に、アミノフェニル系のシランカップリング剤が好ましい。コンパウンド粉は、上記のうち一種のカップリング剤を備えてよく、上記のうち複数種のカップリング剤を備えてもよい。
【００６１】
樹脂層１１の環境安全性、リサイクル性、成形加工性及び低コストのために、樹脂組成物は難燃剤を含んでよい。難燃剤は、例えば、臭素系難燃剤、鱗茎難燃剤、水和金属化合物系難燃剤、シリコーン系難燃剤、窒素含有化合物、ヒンダードアミン化合物、有機金属化合物及び芳香族エンプラからなる群より選ばれる少なくとも一種であってよい。コンパウンド粉は、上記のうち一種の難燃剤を備えてよく、上記のうち複数種の難燃剤を備えてもよい。
【００６２】
シート状積層体１０の用途は、限定されない。金属箔１２の組成、樹脂層１１に含まれる金属元素含有粉樹脂組成物其々の組成、及びこれらの組合せに応じて、シート状積層体１０の電磁気的特性又は熱伝導性等の諸物性は自在に制御される。したがって、シート状積層体１０を様々な工業製品又はそれらの材料に利用することができる。シート状積層体１０を用いて製造される工業製品は、例えば、自動車関連機器、医療機器、電子機器、電気機器、情報通信機器、家電製品、音響機器、及び一般産業機器であってよい。例えば、樹脂層１１が金属元素含有粉としてＦｅ系合金又はフェライト等の軟磁性粉を含む場合、シート状積層体１０は、インダクタ（例えばＥＭＩフィルタ）又はトランスの材料として利用されてよい。樹脂層１１が金属元素含有粉として永久磁石を含む場合、シート状積層体１０はボンド磁石の材料として利用されてよい。樹脂層１１が金属元素含有粉として鉄と銅とを含む場合、シート状積層体１０は、電磁波シールドとして利用されてよい。
【００６３】
シート状積層体の製造方法は、第一工程及び第二工程を備えてよい。シート状積層体の製造方法は、必要に応じて、第二工程に続く第三工程を更に備えてもよい。以下では、各工程の詳細を説明する。
【００６４】
第一工程では、上述の樹脂組成物、金属元素含有粉及び有機溶媒を均一に混合することにより、ペーストを調製する。換言すれば、上述の樹脂組成物、金属元素含有粉及び有機溶媒を混合することにより、ペーストを調製する。ペーストは、硬化剤及び硬化促進剤を含んでよい。ペーストは、シランカップリング剤及び難燃剤等の添加剤を含んでよい。有機溶媒は、上述の樹脂層の各成分を溶解する液体であればよく、特に限定されない。有機溶媒は、例えば、アセトン、メチルエチルケトン、メチルイソブチルケトン、ベンゼン、トルエン、カルビトールアセテート、ブチルカルビトールアセテート、シクロヘキサノン及びキシレンからなる群より選ばれる少なくとも一種であってよい。作業性の観点から、有機溶媒は常温で液体であることが好ましく、且つ有機溶媒の沸点が６０℃以上１５０℃以下であることが好ましい。
【００６５】
第二工程では、ペーストを金属箔の表面に塗布する。そして、金属箔に塗布されたペーストを乾燥して有機溶媒を除去することにより、Ｂステージの樹脂層を金属箔の表面に形成する。Ｂステージの樹脂層とは、樹脂組成物の半硬化物を含む樹脂層と言い換えられてよい。Ｂステージの樹脂層と、当該樹脂層が積層された金属箔とを備える積層体を、シート状積層体の完成品として用いてよい。ペーストの塗布方法は、例えば、バーコータ、コンマコータ、又はディップコータであってよい。
【００６６】
基材に塗布されたペーストの乾燥温度は、有機溶媒の種類に応じて適宜調整されてよい。乾燥温度は、例えば、６０℃以上１６０℃以下、好ましくは７０℃以上１４０℃以下、さらに好ましくは８０℃以上１３０℃以下であってよい。乾燥温度が６０℃未満である場合、乾燥に長時間を要する。また乾燥温度が６０℃未満である場合、有機溶媒が樹脂層中に残って樹脂層の機械的強度が損なわれたり、樹脂層に皺が生じたり、第三工程においてボイドが発生したりする。一方、乾燥温度が１６０℃を超える場合、有機溶媒の急激な揮発によって第二工程においてボイドが発生したり、樹脂組成物の硬化が進み過ぎたりする。
【００６７】
第三工程では、樹脂層（Ｂステージの樹脂層）を熱処理によって更に硬化させ、Ｃステージの樹脂層を得る。Ｃステージの樹脂層とは、樹脂組成物の硬化物を含む樹脂層と言い換えられてよい。Ｃステージの樹脂層を備えるシート状積層体を、完成品として用いてよい。熱処理の温度は、樹脂層中の樹脂組成物が十分に硬化する温度であればよい。熱処理の温度は、例えば、好ましくは１５０℃以上３００℃以下、より好ましくは１７５℃以上２５０℃以下であってよい。樹脂層中の金属元素含有粉の酸化を抑制するために、熱処理を不活性雰囲気下で行うことが好ましい。熱処理温度が３００℃を超える合、熱処理の雰囲気に不可避的に含まれる微量の酸素によって金属元素含有粉が酸化されたり、樹脂硬化物が劣化したりする。金属元素含有粉の酸化、及び樹脂硬化物の劣化を抑制しながら樹脂組成物を十分に硬化させるためには、熱処理温度の保持時間は、好ましくは数分以上４時間以下、より好ましくは５分以上１時間以下であってよい。
【００６８】
以上、本発明の好適な実施形態について説明したが、本発明は上記実施形態に限定されるものではない。
【００６９】
例えば、シート状積層体は、一対の金属箔と一対の金属箔に挟まれた樹脂層とを備えてよい。
【００７０】
一つのシート状積層体の樹脂層を、別のシート状積層体の樹脂層に直接重ねることより、図１中の（ｂ）に示されるような積層物２０を作製してよい。積層物２０は、第一の金属箔２３と、第一の金属箔２３に積層された樹脂層２２と、樹脂層２２に積層された第二の金属箔２１と、を備える。樹脂層２２は、樹脂組成物の半硬化物を含んでよく、樹脂組成物の硬化物を含んでもよい。
【実施例】
【００７１】
以下では実施例及び比較例により本発明をさらに詳細に説明するが、本発明はこれらの例によって何ら限定されるものではない。【００７２】
（実施例１）
アクリル樹脂のシクロヘキサノン溶液２１９．６ｇ、エポキシ樹脂のメチルエチルケトン溶液３９．８４ｇ、フェノールノボラック樹脂のメチルエチルケトン溶液１７．３２ｇ、硬化促進剤のメチルエチルケトン溶液２．００ｇ及びシランカップリング剤４．５ｇを計り取り、これらの原料を６５０ｍｌの軟膏容器に入れた。【００７３】
アクリル樹脂としては、ナガセケムテックス株式会社製の「ＨＴＲ−８６０−Ｐ３」を用いた。アクリル樹脂のシクロヘキサノン溶液のＮＶ（不揮発分の含有量）は、１２．５質量％であった。アクリル樹脂のポリスチレン換算の重量平均分子量は、８０万であった。【００７４】
エポキシ樹脂としては、日本化薬株式会社製の「ＮＣ３０００−Ｈ」を用いた。エポキシ樹脂のメチルエチルケトン溶液のＮＶ（不揮発分の含有量）は、５０．２質量％であった。【００７５】
フェノールノボラック樹脂（硬化剤）としては、日立化成株式会社製の「ＨＰ８５０Ｎ」を用いた。フェノールノボラック樹脂のメチルエチルケトン溶液のＮＶ（不揮発分の含有量）は、４３．０質量％であった。【００７６】
硬化促進剤としては、四国化成工業株式会社製の「２ＰＺ−ＣＮ」を用いた。硬化促進剤のメチルエチルケトン溶液のＮＶ（不揮発分の含有量）は、１０質量％であった。【００７７】
シランカップリング剤としては、信越化学工業株式会社製の「ＫＢＭ−５７３」を用いた。【００７８】
軟膏容器内の全原料を自公転撹拌機で攪拌・混合することにより、樹脂組成物ワニスを得た。自公転撹拌機としては、株式会社シンキー製の「ＡＲＥ−５００」を用いた。攪拌・混合工程では、自公転撹拌機の公転速度を５分間１０００ｒｐｍに維持し、続いて公転速度を１分間２０００ｒｐｍに維持した。【００７９】
上記の樹脂組成物ワニス８．８５ｇ、及び金属元素含有粉１００ｇを計り取り、これらを１５０ｍｌの軟膏容器に入れた。軟膏容器内の原料を、自公転撹拌機を用いて公転速度１０００ｒｐｍで４０秒撹拌した。軟膏容器内の原料を自公転撹拌機で計５回撹拌することにより、樹脂層用のペーストを得た。【００８０】
１００ｇの金属元素含有粉は、８０ｇの第一合金粉末と２０ｇの第二合金粉末とを混合することによって調製された。【００８１】
第一合金粉末は、Ｆｅ系合金の金属箔の粉砕によって作製した。金属箔としては、日立金属株式会社製の商品「ファインメット」を用いた。第一合金粉末は、Ｆｅ、Ｎｂ、Ｃｕ、Ｓｉ及びＢを含有するＦｅ系合金の粉末であった。第一合金粉末の粒子径Ｄ５０は、２５μｍであった。下記表１では、第一合金粉末を「ファインメット１」と表記する。【００８２】
第二合金粉末は、Ｆｅ系合金の金属箔の粉砕によって作製した。金属箔としては、日立金属株式会社製の商品「ファインメット」を用いた。第二合金粉末は、Ｆｅ、Ｎｂ、Ｃｕ、Ｓｉ及びＢを含有するＦｅ系合金の粉末であった。第二合金粉末の粒子径Ｄ５０は、４μｍであった。下記表１では、第二合金粉末を「ファインメット２」と表記する。【００８３】
金属箔をガラス板上に置き、バーコータを用いて上記のペーストを金属箔の表面に塗布した。金属箔に塗布されたペーストを１１０℃で１２分間乾燥することにより、金属箔と金属箔に積層された樹脂層とを備える実施例１のシート状積層体を得た。乾燥後の樹脂層の厚みは、１００μｍであった。ペーストの乾燥には、タバイエスペック社製の温風循環型乾燥機を用いた。樹脂層は、上記樹脂組成物の半硬化物（Ｂステージの樹脂組成物）を含んでいた。樹脂層における金属元素含有粉の含有量（単位：質量％）は、下記表１に示される。樹脂層における金属元素含有粉の含有量（単位：体積％）は、下記表１に示される。【００８４】
金属箔としては、日立金属株式会社製の商品「ファインメットＦＴ−３Ｍ」（５０Ｗ、加熱処理品）を用いた。金属箔の厚みは、１８μｍであった。この金属箔は、Ｆｅ、Ｎｂ、Ｃｕ、Ｓｉ及びＢを含有するＦｅ系合金からなり、結晶粒径が１０ｎｍ以下であるＦｅ系合金の結晶を含んでいた。【００８５】
（実施例２〜５及び比較例１，２）
実施例２〜５及び比較例１，２其々のシート状積層体の作製では、樹脂層を構成する成分として、下記表１に示されるアクリル樹脂、エポキシ樹脂、フェノール樹脂、硬化促進剤、カップリング剤及び金属粉（金属元素）が用いられた。比較例１の場合、更に溶剤として、シクロヘキサノンも用いられた。実施例２〜５及び比較例１，２其々の樹脂層の作製に用いられた各成分の質量は、下記表１に示さる。下記表１中の各成分の欄に記載の数値は、１００ｇの金属粉に対する各成分の相対的な質量（単位：ｇ）である。下記表１中のアクリル樹脂、エポキシ樹脂、フェノール樹脂及び硬化促進剤其々の欄に記載の数値は、各成分の溶液の質量である。実施例２〜５及び比較例１，２其々の樹脂層における金属元素含有粉の含有量（単位：質量％）は、下記表１に示される。実施例２〜５及び比較例１，２其々の樹脂層における金属元素含有粉の含有量（単位：体積％）は、下記表１に示される。【００８６】
下記表１中の「９Ａ４」は、エプソンアトミックス株式会社製の商品「ＫＵＡＭＥＴ  ９Ａ４‐ＩＩ」であり、鉄アモルファス合金の粉末（平均粒子径２５μｍ）である。
下記表１中の「ＳＱ−Ｉ」は、ＢＡＳＦジャパン株式会社製のカルボニル系鉄粉（平均粒子径５μｍ）である。
下記表１中の「ＴｙｐｅＡ」は、新東工業株式会社製のＦｅＳｉＣｒからなる粉末（平均粒子径２μｍ）である。【００８７】
以上の事項を除いて実施例１と同様の方法で、実施例２〜５及び比較例１，２其々のシート状積層体を作製した。【００８８】
［可撓性の評価］
以下の試験により、実施例１〜５及び比較例１，２其々のシート状積層体の可撓性を評価した。【００８９】
シート状積層体をプラスチック管に巻き付けた。巻き付けの際には、シート状積層体の樹脂層をプラスチック管の表面に接触させた。シート状積層体の寸法は１０ｃｍ×２０ｃｍであった。プラスチック管の直径は１０ｃｍであった。プラスチック管に巻き付けられたシート状積層体の状態を目視により観察した。【００９０】
実施例１〜５及び比較例２のシート状積層体のいずれも可撓性に優れていたので、実施例１〜５及び比較例２のシート状積層体におけるクラック（亀裂）は発見されなかった。つまり、実施例１〜５及び比較例２のシート状積層体には、巻き付けに伴う変化及び破損がなかった。一方、比較例１の場合、巻き付けの過程でシート状積層体にクラックが生じたりした。つまり比較例１の場合、シート状積層体を破損することなくプラスチック管に巻き付けることができなかった。以上のように、実施例１〜１０及び比較例２其々のシート状積層体は、比較例１のシート状積層体に比べて可撓性（ハンドリング性）に優れていた。【００９１】
［磁気特性の評価］
実施例１〜５及び比較例２其々の樹脂層の比透磁率μ’を、インピーダンス・アナライザによって個別に測定した。測定結果は、下記表１に示される。比透磁率μ’の測定には、金属箔に積層される前の樹脂層を用いた。測定装置としては、キーサイト・テクノロジー合同会社製の測定装置「Ｆ９０４９Ａ」（商品名）を用いた。比較例１の場合、樹脂層自体の機械的強度が著しく低かったため、樹脂層の比透磁率μ’を測定することはできなかった。【００９２】
【表１】
2019106816.tif 000003
【産業上の利用可能性】
【００９３】
本発明に係るシート状積層体は、磁気特性及び可撓性に優れており、高い工業的な価値を有している。
【符号の説明】
【００９４】
１０，１０ａ，１０ｂ…シート状積層体、１２，２１，２３，３１，３３…金属箔、１１，２２，３２，３２ａ，３２ｂ…樹脂層、３４…基材、２０，３０…積層物。
【図１】
2019106816.tif 000004
【国際調査報告】
2019106816.tif 000005
2019106816.tif 000006
2019106816.tif 000007
2019106816.tif 000008